소맥 피 를 ACM 분쇄기 에서 100 ~ 200 RPM 으로 Blade 의 모터 를 조절 하 여 자동 건조 시켜 수분 율 을 7 % 이하 로 분쇄 하 고 분쇄 된 미립자 를 분급 하 여 15 ㎛, PDI = 1 인 분말 을 생성 하 였 다 ( 도 4 ) . 상기 범위 의 분말 은 30 ㎛ 보다 작 은 분말 이 90 % 정도 로 형성 된다 . 15 ㎛, PDI = 1 인 소맥 피 분말 25 중량 % 에 펠 렛 또는 파우더 형태 의 폴리에틸렌 ( LLDPE ) 50 중량 %, 무기물 필러 로 탄산칼슘 10 중량 % 및 왁스 14 중량 % 및 계면 활성제 를 1 중량 % 를 160 ℃~ 200 ℃ 에서 소맥 피 가 타 지 않 게끔 온도 를 조절 하 며 , 가열 혼합 하 여 소맥 피 를 포함 한 바이오 플라스틱 조성물 을 제조 한 뒤 이 를 압출 , 절단 하 여 펠 렛 으로 가공 하 였 다 .